(57)【要約】【課題】  十分な発電能を有すると共に、自己放電反応による保存性能の低下が少ない新規な構成の注水電池、及びその発電方法を提供すること。また、保存時・使用時・リサイクル時・廃棄時に渡って環境負荷の少ない注水電池、及びその発電方法を提供すること。【解決手段】  第１の電極１８が配置されると共に酸性物質を含む酸性媒体と、酸性媒体に隣接もしくは近設された塩基性媒体であって第２の電極が配置されると共に塩基性物質を含む塩基性媒体と、第１の電極１８で酸化反応を起こす第１の反応活物質を含有する第１の反応物質及び第２の電極２０で還元反応を起こす第２の反応活物質を含有する第２の反応物質と、で構成される反応場（セル１２及び１４中）に、注水手段２２により水又は水溶液を注水して、酸性物質、塩基性物質、第１の反応活物質及び第２の反応活物質による放電反応を開始させる。【選択図】  図２
2006004815.tif 000002
【特許請求の範囲】
【請求項１】
第１の電極が配置されると共に酸性物質を含む酸性媒体と、
前記酸性媒体に隣接もしくは近設された塩基性媒体であって、第２の電極が配置されると共に塩基性物質を含む塩基性媒体と、
第１の電極で酸化反応を起こす第１の反応活物質を含有する第１の反応物質、及び、第２の電極で還元反応を起こす第２の反応活物質を含有する第２の反応物質と、
前記酸性媒体、前記塩基性媒体、第１の反応物質及び前記第２の反応物質で構成される反応場に、水又は水溶液を注水して、前記酸性物質、前記塩基性物質、前記第１の反応活物質及び前記第２の反応活物質による放電反応を開始させる注水手段と、
を有することを特徴とする注水電池。
【請求項２】
前記第１及び第２の反応物質が、前記酸性媒体及び前記塩基性媒体のいずれか一方にあるいは両方に含有する、又は、前記酸性媒体及び前記塩基性媒体に隣接あるいは近設されていることを特徴とする請求項１に記載の注水電池。
【請求項３】
前記酸性媒体が前記酸性物質を含有する固体であって、水又は水溶液の注水による溶解反応によって当該酸性物質が前記放電反応に寄与されることを特徴とする請求項２に記載の注水電池。
【請求項４】
前記塩基性媒体が前記塩基性物質を含有する固体であって、水又は水溶液の注水による溶解反応によって当該塩基性物質が前記放電反応に寄与されることを特徴とする請求項２に記載の注水電池。
【請求項５】
前記酸性媒体中で酸化反応する前記第１の反応活物質を含有する第１の反応物質と、前記塩基性媒体中で還元反応する前記第２の反応活物質を含有する第２の反応物質とが、同一の物質であることを特徴とする請求項１記載の注水電池。
【請求項６】
前記第１及び第２の反応物質が、前記第１及び第２の反応活物質として過酸化水素を含有する固体であって、水又は水溶液の注水による溶解反応によって当該反応活物質が前記放電反応に寄与されることを特徴とする請求項５に記載の注水電池。
【請求項７】
前記第１及び第２の反応物質が、過炭酸ナトリウム、過ホウ酸ナトリウム、過酸化尿素、及びこれらの混合物からなる群より選択されることを特徴とする請求項６に記載の注水電池。
【請求項８】
前記酸性媒体が、前記酸性物質としてベンゼンスルホン酸、アルキルベンゼンスルホン酸、五酸化リン、ヘキサクロロ白金酸、クエン酸、蓚酸、サリチル酸、酒石酸、マレイン酸、マロン酸、フタル酸、フマル酸、スクエア酸、及びピクリン酸からなる群より選択される酸性物質を１以上含むことを特徴とする請求項１に記載の注水電池。
【請求項９】
前記塩基性媒体が、前記塩基性物質として水酸化ナトリウム、水酸化カリウム、水酸化リチウム、水酸化カルシウム、水酸化バリウム、水酸化マグネシウム、水酸化アンモニウム、水酸化テトラメチルアンモニウム、水酸化テトラエチルアンモニウム、水酸化テトラプロピルアンモニウム、及び水酸化テトラブチルアンモニウムを含む群から選択される塩基を１以上含む、又は、炭酸ナトリウム、炭酸水素ナトリウム、炭酸カリウム、炭酸水素カリウム、ホウ酸ナトリウム、ホウ酸カリウム、珪酸ナトリウム、珪酸カリウム、トリポリリン酸ナトリウム、トリポリリン酸カリウム、アルミン酸ナトリウム、及びアルミン酸カリウムを含む群から選択されるアルカリ金属塩を１以上含むことを特徴とする請求項１に記載の注水電池。
【請求項１０】
前記酸性媒体が酸性のイオン交換部材を含有し、かつ、前記塩基性媒体が塩基性のイオン交換部材を含有することを特徴とする請求項１に記載の注水電池。
【請求項１１】
前記イオン交換部材が、ポリビニルスチレン系のイオン交換樹脂、ポリフルオロヒドロカーボンポリマー系の高分子電解質膜、ポリビニルスチレン系のイオン交換膜、及び繊維状ポリスチレン系のイオン交換濾紙からなる群より選択されることを特徴とする請求項１０に記載の注水電池。
【請求項１２】
前記酸性媒体又は前記塩基性媒体に、無水二酸化ケイ素、架橋ポリアクリル酸又はその塩類、乾燥寒天、カルボキシメチルセルロース、及びポリビニルアルコールからなる群より選択されるゲル化剤を含有することを特徴とする請求項１に記載の注水電池。
【請求項１３】
前記第１の電極が、白金、白金黒、酸化白金被覆白金、銀、金、表面を不動態化したチタン、表面を不動態化したステンレス、表面を不動態化したニッケル、表面を不動態化したアルミニウム、炭素構造体、アモルファスカーボン、及びグラッシーカーボンからなる群より選択される１以上の材料から構成されることを特徴とする請求項１に記載の注水電池。
【請求項１４】
前記第２の電極が、白金、白金黒、酸化白金被覆白金、銀、金、表面を不動態化したチタン、表面を不動態化したステンレス、表面を不動態化したニッケル、表面を不動態化したアルミニウム、炭素構造体、アモルファスカーボン、及びグラッシーカーボンからなる群より選択される１以上の材料から構成されることを特徴とする請求項１に記載の注水電池。
【請求項１５】
前記第１の電極及び第２の電極が、板状、薄膜状、網目状、又は繊維状であることを特徴とする請求項１に記載の注水電池。
【請求項１６】
前記第１の電極及び前記第２の電極が、無電解メッキ法、蒸着法、又はスパッタ法により、前記酸性媒体及び前記塩基性媒体のそれぞれ配置されてなることを特徴とする請求項１に記載の注水電池。
【請求項１７】
前記注水電池の構成部材が、重金属を含まない物質で構成されることを特徴とする請求項１に記載の注水電池。
【請求項１８】
第１の電極が配置されると共に酸性物質を含む酸性媒体と、
前記酸性媒体に隣接もしくは近設された塩基性媒体であって、第２の電極が配置されると共に塩基性物質を含む塩基性媒体と、
第１の電極で酸化反応を起こす第１の反応活物質を含有する第１の反応物質、及び、第２の電極で還元反応を起こす第２の反応活物質を含有する第２の反応物質と、
で構成される反応場に、水又は水溶液を注水して、前記酸性物質、前記塩基性物質、前記第１の反応活物質及び前記第２の反応活物質による放電反応を開始させることを特徴とする発電方法。
【発明の詳細な説明】
【技術分野】
【０００１】
本発明は、保存性に優れた注水電池及びその発電方法に関する。
【背景技術】
【０００２】
電池は、物質が持つ化学エネルギーを直接電気エネルギーに変換する装置である。また、その化学エネルギーを使い切るまで電力を放電する一次電池、使い切った後に充電操作によって化学エネルギーを再び蓄えて再使用が可能な二次電池、更に、外部から化学エネルギーを有する物質を継続的に供給することで電気エネルギーを得る燃料電池に分類できる。現在、多種類の電池が開発されているが、各電池はそれぞれ、環境安全性、経済性、供給できる電気エネルギー量、携帯性や貯蔵・保存性、使用環境対応性、リサイクル性等の各項目について長所と短所が異なるので、使用目的に合わせて電池が選択され、実用に供されている。いずれの電池においても共通の重要な技術要素は、どのような化学物質の反応を利用するのか、その反応をどのようにして開始するのか、また、その化学物質をどのような形態で保持するのかという点にある。
【０００３】
電池では、還元反応（相手に電子を与えるか、若しくは酸素を引き抜く）を引き起こす還元剤と、酸化反応（相手から電子を引き抜くか、若しくは酸素を与える）を引き起こす酸化剤と、の２種の化学物質を使用する。その化学反応を、相対する２つの電極で別々に引き起こすことによって、発生した電子のエネルギーを外部に取り出す（電子の発生に伴って両極で生成したイオンは電池内部で中和される）。それらの反応効率は、使用する化学物質の種類と反応様式、電極材質や活性度、また、電解質を含めた反応場の環境に依存する。更に、どのような物質を選択して電池を構成するかは、使用時のみならず、保存時や使用後の廃棄時も含めた電池システム全体の良否に関るポイントである。
【０００４】
例えば、亜鉛‐マンガン系や水銀系の一次電池、ニッケルカドミウム二次電池、ニッケル水素二次電池、リチウムイオン二次電池、鉛蓄電池等の既存電池は、その活物質が金属でできている。これら金属性活物質は、発火性危険物のリチウム、環境有害物質の水銀、カドミウム、鉛や、資源枯渇性の希少物質であるニッケルやコバルト、リサイクルコストの高い亜鉛等である。このため、危険物や環境有害物質が漏洩する危険性、希少資源が枯渇する恐れ、また、リサイクル時の高コスト等、多くの問題を抱えている。
【０００５】
さらに、これらの電池は液体の電解質を内部に保持していることが一因となり、外部負荷をかけていない保存状態においても、自己放電反応によって反応活物質が減少する。このため、貯蔵・保存性が十分でない。一方、保存性を高めた電池として海水電池が上市されている。これは、正極に塩化銀または塩化鉛、負極にマグネシウムを使用した一次電池であり、電解質溶液を含まない状態で保存され、海水や真水に浸漬することで放電が開始する。この海水電池は、海上救命灯具用電源、雷管点灯用電源、海洋観測機器用電源、海上使用機器起動用電源、小型玩具用電源、あるいは非常用電源等の用途がある（非特許文献１参照）。しかし、活物質が金属であるために、上記一次電池、二次電池と同様の問題を有しており、解決が望まれている。
【０００６】
従って、保存性が高い電池技術が切望されている。これと同時に環境に与える影響の少ない電池技術も切望されている。
【非特許文献１】株式会社ユアサコーポレーション  ホームページ：   HYPERLINK "http://www.yuasa-jpn.co.jp/seihin/special/kaisui.html" ｈｔｔｐ：／／ｗｗｗ．ｙｕａｓａ−ｊｐｎ．ｃｏ．ｊｐ／ｓｅｉｈｉｎ／ｓｐｅｃｉａｌ／ｋａｉｓｕｉ．ｈｔｍｌ
【発明の開示】
【発明が解決しようとする課題】
【０００７】
以上から、本発明は上記従来の課題を解決することを目的とする。
すなわち、本発明は、十分な発電能を有すると共に、自己放電反応による保存性能の低下が少ない新規な構成の注水電池、及びその発電方法を提供することを目的とする。
また、本発明のいくつかの形態においては、従来の電池が抱える問題を解決した電池、例えば、保存時・使用時・リサイクル時・廃棄時に渡って環境負荷の少ない注水電池、及びその発電方法を提供することを目的とする。
【課題を解決するための手段】
【０００８】
上記課題は下記の本発明により達成される。すなわち、本発明は、
第１の電極が配置されると共に酸性物質を含む酸性媒体と、
前記酸性媒体に隣接もしくは近設された塩基性媒体であって、第２の電極が配置されると共に塩基性物質を含む塩基性媒体と、
第１の電極で酸化反応を起こす第１の反応活物質を含有する第１の反応物質、及び、第２の電極で還元反応を起こす第２の反応活物質を含有する第２の反応物質と、
前記酸性媒体、前記塩基性媒体、第１の反応物質及び前記第２の反応物質で構成される反応場に、水又は水溶液を注水して、前記酸性物質、前記塩基性物質、前記第１の反応活物質及び前記第２の反応活物質による放電反応を開始させる注水手段と、
を有することを特徴とする注水電池である。
【０００９】
本発明の注水電池においては、下記第１〜第１６の態様が少なくとも１つ適用されていることが好ましい。
【００１０】
（１）第１の態様は、前記第１及び第２の反応物質が、前記酸性媒体及び前記塩基性媒体のいずれか一方にあるいは両方に含有する、又は、前記酸性媒体及び前記塩基性媒体に隣接あるいは近設されていることを特徴とする態様である。
【００１１】
（２）第２の態様は、前記酸性媒体が酸性物質を含有する固体であって、水又は水溶液の注水による溶解反応によって当該酸性物質が前記放電反応に寄与されることを特徴とする態様である。
【００１２】
（３）第３の態様は、前記塩基性媒体が塩基性物質を含有する固体であって、水又は水溶液の注水による溶解反応によって当該塩基性物質が前記放電反応に寄与されることを特徴とする態様である。
【００１３】
（４）第４の態様は、前記酸性媒体中で酸化反応する前記第１の反応活物質を含有する第１の反応物質と、前記塩基性媒体中で還元反応する前記第２の反応活物質を含有する第２の反応物質とが、同一の物質であることを特徴とする態様である。
【００１４】
（５）第５の態様は、前記第１及び第２の反応物質が、前記第１及び第２の反応活物質として過酸化水素を含有する固体であって、水又は水溶液の注水による溶解反応によって当該反応活物質が前記放電反応に寄与されることを特徴とする態様である。
【００１５】
（６） 第６の様態は、前記第１及び第２の反応物質が、過炭酸ナトリウム、過ホウ酸ナトリウム、過酸化尿素、及びこれらの混合物からなる群より選択されることを特徴とする様態である。
【００１６】
（７）第７の態様は、前記酸性媒体が、前記酸性物質としてベンゼンスルホン酸、アルキルベンゼンスルホン酸、五酸化リン、ヘキサクロロ白金酸、クエン酸、蓚酸、サリチル酸、酒石酸、マレイン酸、マロン酸、フタル酸、フマル酸、スクエア酸、及びピクリン酸からなる群より選択される酸性物質を１以上含むことを特徴とする態様である。
【００１７】
（８）第８の態様は、前記塩基性媒体が、前記塩基性物質として水酸化ナトリウム、水酸化カリウム、水酸化リチウム、水酸化カルシウム、水酸化バリウム、水酸化マグネシウム、水酸化アンモニウム、水酸化テトラメチルアンモニウム、水酸化テトラエチルアンモニウム、水酸化テトラプロピルアンモニウム、及び水酸化テトラブチルアンモニウムを含む群から選択される塩基を１以上含む、又は、炭酸ナトリウム、炭酸水素ナトリウム、炭酸カリウム、炭酸水素カリウム、ホウ酸ナトリウム、ホウ酸カリウム、珪酸ナトリウム、珪酸カリウム、トリポリリン酸ナトリウム、トリポリリン酸カリウム、アルミン酸ナトリウム、及びアルミン酸カリウムを含む群から選択されるアルカリ金属塩を１以上含むことを特徴とする態様である。
【００１８】
（９） 第９の態様は、前記酸性媒体が酸性のイオン交換部材を含有し、かつ、前記塩基性媒体が塩基性のイオン交換部材を含有することを特徴とする態様である。
【００１９】
（１０）第１０の態様は、前記イオン交換部材が、ポリビニルスチレン系のイオン交換樹脂、ポリフルオロヒドロカーボンポリマー系の高分子電解質膜、ポリビニルスチレン系のイオン交換膜、及び繊維状ポリスチレン系のイオン交換濾紙からなる群より選択されることを特徴とする態様である。
【００２０】
（１１） 第１１の態様は、前記酸性媒体又は前記塩基性媒体に、無水二酸化ケイ素、架橋ポリアクリル酸又はその塩類、乾燥寒天、カルボキシメチルセルロース、及びポリビニルアルコールからなる群より選択されるゲル化剤を含有することを特徴とする態様である。
【００２１】
（１２） 第１２の態様は、前記第１の電極が、白金、白金黒、酸化白金被覆白金、銀、金、表面を不動態化したチタン、表面を不動態化したステンレス、表面を不動態化したニッケル、表面を不動態化したアルミニウム、炭素構造体、アモルファスカーボン、及びグラッシーカーボンからなる群より選択される１以上の材料から構成されることを特徴とする態様である。
【００２２】
（１３） 第１３の態様は、前記第２の電極が、白金、白金黒、酸化白金被覆白金、銀、金、表面を不動態化したチタン、表面を不動態化したステンレス、表面を不動態化したニッケル、表面を不動態化したアルミニウム、炭素構造体、アモルファスカーボン、及びグラッシーカーボンからなる群より選択される１以上の材料から構成されることを特徴とする態様である。
【００２３】
（１４） 第１４の態様は、前記第１の電極及び第２の電極が、板状、薄膜状、網目状、又は繊維状であることを特徴とする態様である。
【００２４】
（１５） 第１５の態様は、前記第１の電極及び前記第２の電極が、無電解メッキ法、蒸着法、又はスパッタ法により、前記酸性媒体及び前記塩基性媒体のそれぞれ配置されてなることを特徴とする態様である。
【００２５】
（１５）第１６の態様は、前記電池の構成部材が、重金属（特に、中毒の恐れがある鉛、水銀、カドミウム、砒素、クロム、マンガン、ベリリウム、亜鉛等の重金属）を含まない物質で構成されることを特徴とする態様である。
【００２６】
また、本発明は、第１の電極が配置されると共に酸性物質を含む酸性媒体と、
前記酸性媒体に隣接もしくは近設された塩基性媒体であって、第２の電極が配置されると共に塩基性物質を含む塩基性媒体と、
第１の電極で酸化反応を起こす第１の反応活物質を含有する第１の反応物質、及び、第２の電極で還元反応を起こす第２の反応活物質を含有する第２の反応物質と、
で構成される反応場に、水又は水溶液を注水して、前記酸性物質、前記塩基性物質、前記第１の反応活物質及び前記第２の反応活物質による放電反応を開始させることを特徴とする発電方法である。
【発明の効果】
【００２７】
本発明によれば、十分な発電能を有すると共に、自己放電反応による保存性能の低下が少ない新規な構成の注水電池、及びその発電方法を提供することができる。また、保存時・使用時・リサイクル時・廃棄時に渡って環境負荷の少ない注水電池、及びその発電方法も提供することができる。
【発明を実施するための最良の形態】
【００２８】
以下、本発明の注水電池及びその発電方法について詳細に説明する。
【００２９】
＜注水電池＞
本発明の注水電池は、第１の電極が配置された酸性媒体と、第２の電極が配置された塩基性媒体と、反応活物質（電気エネルギーを取り出すための物質）を含む反応物質とを有すると共に、酸性媒体及び塩基性媒体が互いに隣接もしくは近設してなり、酸性媒体及び塩基性媒体にそれぞれ酸性物質及び塩基性物質が含有されている。そして、これら各部材により構成される反応場に、水又は水溶液を注水し放電反応を生じさせる注水手段を有する。
【００３０】
また、本発明の注水電池は、上述の各部材を備える構成を有するバイポーラー型の一次電池である。なお、本発明において、バイポーラー型の電池とは、酸性媒体と塩基性媒体が隣接もしくは近設し、これらの中に電気エネルギーを取り出すための物質（反応活物質）を含有する反応物質と電極が含まれる構成を有するものである。
【００３１】
即ち、本発明の注水電池では、反応場を構成する各部材は、水又は水溶液が注水されない保存状態（未注水状態）では未反応状態（例えば、固体状或いはゲル状）であり、水又は水溶液が注水されると、その水分によって、反応場に酸性物質、塩基性物質、及び反応活物質が反応状態（例えば、液状）になって供給され、放電反応が開始される。言い換えれば、本発明の注水電池は、保存状態において液体電解質を反応場（内部）に保持せず、活物質（酸性物質、塩基性物質、及び反応活物質）を未反応状態で保持している。このため、注水されない保存状態では自己放電反応が起き難く、保存性能が低下しない。また、本発明の注水電池は、後述するように、十分な発電能も有する新規な構成でもある。
【００３２】
さらに、本発明の注水電池は、上記各部材を重金属（特に、中毒の恐れがある鉛、水銀、カドミウム、砒素、クロム、マンガン、ベリリウム、亜鉛等の重金属）が含まれない物質で構成することもでき、保存時・使用時・リサイクル時・廃棄時に渡って環境負荷の少なくすることも可能である。
【００３３】
ここで、注水状態の反応場では、上記反応活物質が下記のような作用により正極側及び負極側での電極反応を生じさせ、効率のよい電気エネルギーの発生を可能とする。すなわち、かかる反応活物質が、酸性物質または塩基性物質と共存しないと、電池としての十分な起電力が得られないことになる。
【００３４】
例えば、上記反応活物質が、酸性物質及び塩基性物質のそれぞれと共存されてなる場合、酸性物質中の第１の反応活物質（以下、第１の物質と称す場合がある）は、その酸性物質の水素イオンを伴って第１の電極から電子を奪う反応（酸化反応）を生じさせる。一方、塩基性物質中の第２の反応活物質（以下、第２の物質と称す場合がある）は、その塩基性物質の水酸化物イオンを伴って第２の電極へと電子を供与する反応（還元反応）を生じさせる。即ち、上記各部材による放電反応は酸化還元反応を意味する。
【００３５】
特に、本発明における注水電池は注水状態において、まず、（１）上記の酸性物質中またはこれに接触する電極近傍で第１の物質及び水素イオンが共存し、共に反応系物質として第１の電極から電子を奪う（酸化する）反応を引き起こす。また、（２）上記塩基性物質中或いはこれに接触する電極近傍で第２の物質及び水酸化物イオンが共存し、共に反応系物質として電極に電子を与える（還元する）反応を引き起こす。このような（１）及び（２）の反応が同時に進行して、外部回路を駆動する電気エネルギーを発生する。
【００３６】
なお、本発明の電池は、バイポーラー型反応場において、酸性物質を構成する水素イオンは、第１の物質による第１の電極から電子を奪う反応に加わり、また、その濃度増加は反応を促進する（化学平衡を生成系方向にずらす）作用を有する。一方、塩基性物質を構成する水酸化物イオンは、第２の物質による第２の電極へと電子を供与する反応に加わり、また、その濃度増加は反応を促進する作用を有する。このため、水素イオン濃度或いは水酸化物イオン濃度を高くする、即ち、酸性物質中ではｐＨを低くし、塩基性物質中ではｐＨを高くすることで反応を増強させることが可能となり、出力を高めることが可能な構成を有している点でも有効である。
【００３７】
以下、本発明の注水電池を構成する各部材について、詳細に説明する。
【００３８】
（酸性媒体及び塩基性媒体）
酸性媒体は、酸性物質を含有し、保存状態では酸性物質が未反応状態（例えば、固体状或いはゲル状）であり、注入状態では酸性物質が反応状態（例えば、液状（溶解含む）となる形態のものである。保存状態において自己放電反応を生じさせない点から、酸性媒体は酸性物質を含有する固体であって、注水による溶解反応によって当該酸性物質が反応場に供給され放電反応に寄与する形態をとることがよい。即ち、酸性媒体は、注水により酸性物質を生成或いは放出するものがよい。
【００３９】
同様に、塩基性媒体も、塩基性物質を含有し、保存状態では塩基性物質が未反応状態（例えば、固体状或いはゲル状）であり、注入状態では酸性物質が反応状態（例えば、液状（溶解含む））となる形態のものである。保存状態において自己放電反応を生じさせない点から、塩基性媒体は塩基性物質を含有する固体であって、注水による溶解反応によって当該塩基性物質が反応場に供給され放電反応に寄与する形態をとることがよい。即ち、塩基性媒体は、注水により塩基性物質を生成或いは放出するものがよい。
【００４０】
本発明において、酸性媒体は注水によって、ｐＨ７未満（好ましくは、ｐＨが３以下）の水素イオン（酸性物質）が存在する酸性反応場を形成し得ることが好ましい。また、塩基性媒体は注水によってｐＨ７を超える（好ましくは、ｐＨが１１以上）水酸化物イオン（塩基性物質）が存在する塩基性反応場を形成し得ることが好ましい。これらの酸性媒体及び塩基性媒体は、有機化合物、無機化合物の種類に関らず用いることができる。
【００４１】
酸性媒体と塩基性媒体との好ましい組み合わせは、例えば、五酸化リン、シュウ酸、スクエア酸、クエン酸等と、炭酸ナトリウム、炭酸カリウム、水酸化ナトリウム、水酸化カリウム、アンモニウム化合物等との例を挙げることができる。また、スルホン酸基やリン酸基を有する酸性のイオン交換部材（イオン交換樹脂を用いた膜、濾紙などの形態を含む）と、４級アンモニウム基を有する塩基性のイオン交換部材との組み合わせを挙げることができる。また、硫酸処理した酸化ジルコニアや貴金属含有酸化ジルコニア等の固体超強酸と、酸化バリウム等の固体超強塩基との組み合わせを挙げることができる。
【００４２】
より具体的には、酸性媒体が、ベンゼンスルホン酸、アルキルベンゼンスルホン酸、五酸化リン、ヘキサクロロ白金酸、クエン酸、蓚酸、サリチル酸、酒石酸、マレイン酸、マロン酸、フタル酸、フマル酸、スクエア酸、及びピクリン酸からなる群より選択される酸を１以上含有することが好ましく、中でも、強酸である、五酸化リンを含むことがより好ましい。
【００４３】
また、塩基性媒体が、水酸化ナトリウム、水酸化カリウム、水酸化リチウム、水酸化カルシウム、水酸化バリウム、水酸化マグネシウム、水酸化アンモニウム、水酸化テトラメチルアンモニウム、水酸化テトラエチルアンモニウム、水酸化テトラプロピルアンモニウム、及び、水酸化テトラブチルアンモニウムを含む群から選択される塩基を１以上含む、又は、炭酸ナトリウム、炭酸水素ナトリウム、炭酸カリウム、炭酸水素カリウム、ホウ酸ナトリウム、ホウ酸カリウム、珪酸ナトリウム、珪酸カリウム、トリポリリン酸ナトリウム、トリポリリン酸カリウム、アルミン酸ナトリウム、及びアルミン酸カリウムを含む群から選択されるアルカリ金属塩を１以上含有するものを用いることができ、中でも、強塩基である、水酸化ナトリウム、水酸化カリウムを含むことがより好ましい。
【００４４】
さらに、上記のような酸性物質を含有する酸性媒体及び、塩基性物質を含有する塩基性媒体に対して、無水二酸化ケイ素、架橋ポリアクリル酸又はその塩類、乾燥寒天、カルボキシメチルセルロース、ポリビニルアルコール等のゲル化剤を添加してもよい。
【００４５】
なお、上記の酸性媒体や塩基性媒体は、１種のみを用いてもよいし、２種以上を混合して用いてもよい。また、ゲル化剤の使用方法も同様である。
【００４６】
また、前記の酸性のイオン交換部材及び塩基性のイオン交換部材としては、イオン交換樹脂を用いた、イオン交換膜、固体高分子電解質膜、濾紙などの形態を含む。好適なものとしては、スルホン酸基やリン酸基などの強酸性基を有する強酸性イオン交換樹脂や、４級アンモニウム基などの強塩基性基を有する強塩基性イオン交換樹脂を用いた各イオン交換部材である。より具体的には、例えば、製品名ダウエックス（Ｄｏｗ社製）や、製品名ダイヤイオン（三菱化学社製）、製品名アンバーライト（Ｒｏｈｍ  ａｎｄ  Ｈａｓｓ社製）に代表されるポリビニルスチレン系のイオン交換樹脂や、製品名ナフィオン（ＤｕＰｏｎｔ社製）、製品名フレミオン（旭ガラス社製）、製品名アシプレックス（旭化成工業社製）に代表されるポリフルオロヒドロカーボンポリマー系の固体高分子電解質膜、製品名ネオセプタ（トクヤマ社製）、製品名ネオセプタＢＰ−１（トクヤマ社製）に代表されるポリビニルスチレン系のイオン交換膜、ポリスチレン系の繊維状イオネックスイオン交換体で形成されたイオン交換濾紙製品名ＲＸ−１（東レ社製）等が挙げられる。
【００４７】
更に、固体超強酸として好適なものとしては、硫酸処理した酸化ジルコニアや貴金属含有酸化ジルコニア等が挙げられる。その他、固体酸として、カオリナイトやモンモリナイト等の粘度鉱物、ゼオライト、複合酸化物、水和酸化物、また酸性物質を添着した活性炭を用いることもできる。
固体超強塩基として好適なものとしては、酸化バリウム、酸化ストロンチウム、酸化カルシウム等が挙げられる。その他、固体塩基として、酸化マグネシウム等の金属酸化物及びそれらを含む複合酸化物、水酸化カルシウムのように水への溶解度の低い水酸化物、アルカリ金属やアルカリ土類金属イオン交換ゼオライト、また塩基性物質を添着した活性炭を用いることもできる。
【００４８】
本発明の注水電池において、酸性媒体及び塩基性媒体は、互いに隣接もしくは近設することを必須とするが、これは、酸性媒体中で水素イオン（酸性物質）を放出することにより生成した対陰イオンと、塩基性媒体中で水酸化物イオン（塩基性物質）を放出したことにより生成した対陽イオンと、により塩を形成させて電荷のバランスをとることを可能とするためである。そのため、例えば、上述のように、両媒体が注水によって液体の酸性物質と塩基性物質を供給する場合、生成した陽イオン及び／又は陰イオンを透過可能な特性を有している隔膜、あるいは、生成した陽イオン及び／又は陰イオンが移動可能な塩橋を用いれば、酸性媒体と塩基性媒体との間が分離される態様であってもかまわない。また、それぞれの全体が隣接している必要はなく、その一部が隣接していればよい。
【００４９】
（反応活物質を含む反応物質）
反応物質は、反応活物質を含み、保存状態では反応活物質が未反応状態（例えば、固体状或いはゲル状）であり、注入状態では反応活物質が反応状態（例えば、液状（溶解含む）となる形態のものである。保存状態において自己放電反応を生じさせない点から、酸性媒体は反応活物質を含有する固体であって、注水による溶解反応によって当該反応活物質が反応場に供給され放電反応に寄与する形態をとることがよい。
【００５０】
また、反応物質は、反応活物質そのものであってもよいし、注水により反応活物質を生成す或いは放出るもの（所謂、反応活物質の前駆体）でもよい。
【００５１】
反応物質は、酸性媒体及び塩基性媒体のいずれか一方にあるいは両方に含有してもよいし、酸性媒体及び塩基性媒体に隣接あるいは近設されてもよい。このように、反応物質は、注水により反応活物質が放電反応に寄与すればよいので、例えば、酸性媒体及び塩基性媒体中に含まれる形態でもよいし、固体状の酸性媒体及び塩基性媒体と混合された形態でもよい。
【００５２】
一方、反応活物質は、酸性物質中で作用させる場合は、当該酸性物質を構成する水素イオンを伴って第１の電極から電子を奪う酸化反応を生成させる物質（酸化剤）であれば、如何なるものをも用いることができる。一方、塩基性物質中で作用させる場合は、当該塩基性物質を構成する水酸化物イオンを伴って第２の電極へと電子を供与する還元反応を生成させる物質（第２の反応活物質：還元剤）であれば、如何なるものをも用いることができる。
ここでは、好ましい態様として、酸性物質中で作用する第１の反応活物質としての第１の物質、及び、塩基性物質中で作用する第２の反応活物質としての第２の物質を例に、以下詳細に説明する。
【００５３】
第１の物質としては、水素イオン濃度が高い場合に反応が促進される物質であることが好ましい。具体的には、過酸化水素、酸素、次亜塩素酸、次亜臭素酸、次亜ヨウ素酸等の次亜ハロゲン酸等をもちいることができる。なお、これらの物質は固体状或いはゲル状の反応物質として保存され、水又は水溶液の注入で開始される溶解反応、あるいは化学反応によって、第１の物質を反応場に供給（放電反応に寄与）するようにしてもよい。
【００５４】
また、第２の物質としては、水酸化物イオン濃度が高い場合に反応が促進される物質であることが好ましい。具体的には、過酸化水素、水素、ヒドラジン等を用いることができる。なお、これらの物質は固体の反応物質として保存され、水又は水溶液の注入で開始される溶解反応、あるいは化学反応によって、第２の物質を反応場に供給（放電反応に寄与）するようにしてもよい。
【００５５】
上記の中でも、第１の物質及び第２の物質が、同一成分からなることが好ましい。このような物質は、酸性物質中で、水素イオンを伴って第１の電極から電子を奪う酸化反応を生成させ、塩基性物質中では、水酸化物イオンを伴って第２の電極へと電子を供与する還元反応を生成させる性質を有する。この場合には、電池の構成が容易になり、従来の電池で大きな課題であった正極側と負極側の化学物質の分離膜の選択の自由度が拡がる。酸性物質と塩基性物質が混合されない状態に保てる場合には必ずしも隔膜を必要としない。また、イオンを透過することができる隔膜を使用してもよい。
【００５６】
酸化剤及び還元剤のどちらにも使用できる物質としては、特に過酸化水素が好ましい。この理由については後で詳細に説明する。また、第１の物質及び第２の物質が、過酸化水素の場合はそれぞれ、水素イオン、水酸化物イオンに対してそれぞれ、ｍｏｌ比で２（水素イオン、水酸化物イオン）：1（過酸化水素）になるように含有されるのが最も好ましい。なぜなら、後述する発電反応から、上記比率で含有された場合が、過酸化水素が過不足無く反応するからである。
【００５７】
ここで、注水により反応活物質として過酸化水素を生成する反応物質としては、種々挙げられるが、保存状態の安定性の観点から、過炭酸ナトリウム、過ホウ酸ナトリウム、過酸化尿素、及びこれらの混合物からなる群より選択されることが好適である。
【００５８】
本発明の注水電池によれば、電極での反応に水素イオンＨ+と水酸化物イオンＯＨ-が関与する場合、酸性物質と共存する第１の物質が水素イオンＨ+を伴って第１の電極から電子を奪う酸化反応を生じさせ、塩基性物質と共存する第２の物質が水酸化物イオンＯＨ-を伴って電極へと電子を供与する還元反応を生じさせる。このとき、酸性物質中での酸化反応による起電力は、塩基性物質中で酸化反応させるよりも、原理的に大きくなる。これは、水素イオンＨ+が反応系の物質であるため、水素イオン濃度の高い反応場では化学平衡が生成系に傾き、結果として酸化電位を高くするためである。また、塩基性物質中での還元反応による起電力は、酸性物質中で還元反応させるよりも、原理的に大きくなる。これは、水酸化物イオンＯＨ-が反応系の物質であるため、水酸化物イオン濃度の高い反応場では化学平衡が生成系に傾き、結果として酸化電位を低くするためである。
このため、本発明のバイポーラー型電池の構成では、電極における酸化・還元反応により生ずる起電力が、電池から得られる電圧の主体的な源であり、電池内部の中和反応の発生箇所が変動する性質を有する領域での起電力が主体的となる別のバイポーラー型の電池と比べて、安定に電力を発生させることができる。
【００５９】
（第１の電極及び第２の電極）
本発明において、第１の電極は正極であり、第２の電極は負極として機能する。これら第１の電極及び第２の電極の材質としては、従来の電池における電極と同様のものを用いることができる。より具体的には、第１の電極（正極）として、白金、白金黒、酸化白金被覆白金、銀、金等が挙げられる。また、表面を不動態化したチタン、ステンレス、ニッケル、アルミニウム等が挙げられる。さらに、グラファイトやカーボンナノチューブ等の炭素構造体、アモルファスカーボン、グラッシーカーボン等が挙げられる。ただし、耐久性の点から、白金、白金黒、酸化白金被覆白金、及び炭素構造体がより好ましい。
【００６０】
第２の電極（負極）としては、白金、白金黒、酸化白金被覆白金、銀、金等が挙げられる。また、表面を不動態化したチタン、ステンレス、ニッケル、アルミニウム等が挙げられる。さらに、グラファイトやカーボンナノチューブ等の炭素構造体、アモルファスカーボン、グラッシーカーボン等が挙げられる。ただし、耐久性の点から、白金、白金黒、酸化白金被覆白金、及び炭素構造体がより好ましい。
【００６１】
本発明において、第１の電極及び第２の電極は、板状、薄膜状、網目状、又は繊維状であることが好ましい。
【００６２】
網目状の電極として、具体的には、金属製のメッシュやパンチングメタル板、発泡金属シートに、上記の電極用材料を、無電解メッキ法、蒸着法、又はスパッタ法によって付着させてもよいし、また、セルロースや合成高分子製の紙類に、同様の方法或いはその組合せを用いて上記の電極用材質を付着させてもよい。
【００６３】
（水又は水溶液）
水又は水溶液は、水分を含むものであれば特に限定されない。水溶液としては、例えば、塩化ナトリウム水溶液、アルコール水溶液などが挙げられる。また、水又は水溶液は、特に精製や処理を施されたものである必要はなく、水道水や海水なども使用することができる。これらは、入手が容易なため好適に使用することができる。
【００６４】
（注水手段）
注水手段としては、反応場に水又は水溶液を注水できれば特に限定はなく、各公知の手段で構成することができる。具体的に、例えば、ポンプにより反応場に水又は水溶液を注水する構成としてもよいし、水又は水溶液が充填されたガラスキャピラリーを潰すことで反応場に水又は水溶液を注水する構成としてもよいし、反応場に吸湿剤を混ぜ、空気を流入させて当該吸湿剤により空気中の水分を吸収させて、反応場に水又は水溶液を注水する構成としてもよい。
【００６５】
（本発明の電池の好ましい実施形態）
以下、本発明の注水電池の好ましい実施形態の一例を挙げて説明するが、本発明はこれらの限定されるものではない。図２は、本発明の注水電池の好ましい実施形態の一例を示す概略構成図である。
【００６６】
図２に示すように、本実施形態に係わる注水電池は、筐体１０に、酸性物質を含む酸性媒体、及び第１の反応活物質を含む第１の反応物質が固体状で充填された第１のセル１２と、塩基性物質を含む塩基性媒体、及び第２の反応活物質を含む第２の反応物質が固体状で充填された第２のセル１４と、を有している。この第１のセル１２と第２のセル１４とは、イオンを透過することができる隔膜１６で隔離されている。
【００６７】
また、第１のセル１２には第１の電極１８が配置されており、第２のセル１４には第２の電極２０が配置されている。このように第１のセル１２及び第２のセル１４中に、反応場を構成する。
【００６８】
そして、第１のセル１２及び第２のセル１４には、水又は水溶液が第１のセル１２及び第２のセル１４内部に注水されるように注水手段２２がそれぞれ連結されている。
【００６９】
本実施形態に係わる注水電池では、注水手段２２により、第１のセル１２及び第２のセル１４に、水又は水溶液を注水すると、例えば、溶解反応により、酸性物質、塩基性物質、第１の反応活物質、及び第２の反応活物質が、水又は水溶液に溶解し、反応状態となり、それそれの電極で酸化還元反応が生じ、放電反応が開始される。
【００７０】
＜発電方法＞
【００７１】
本発明の注水電池を用い、既述の第１の反応活物質及び第２の反応活物質を使用した場合、本発明の発電方法における発電機構は、以下に説明する通りになると考えられる。
すなわち、酸性媒体に含有される第１の反応活物質が水素イオンを伴って第１の電極から電子を奪う反応を生じさせ、かつ、塩基性媒体に含有される第２の反応活物質が水酸化物イオンを伴って第２の電極へと電子を供与する反応を生じさせて発電が起こると考えられる。
この反応により、第１の反応活物質及び第２の反応活物質が内部エネルギーの低い複数の物質に化学変化することによって、その分のエネルギーを外部に電気エネルギーとして放出して電力を得ることができる。
【００７２】
特に、注水によって酸性媒体が酸性物質を含む水溶液、塩基性媒体が塩基性物質を含む水溶液を供給し、第１の反応活物質及び第２の反応活物質が、いずれも過酸化水素である場合、過酸化水素は、分解反応によって水と酸素を生成する。この化学反応を、本発明の注水電池のように、別々の電極で酸化反応と還元反応に分離して行うと、起電力が生じる。即ち、過酸化水素は、酸性反応場では酸化作用を有し、一方で、塩基性反応場では還元作用を有するため、起電力が発生する。このような、酸−塩基バイポーラー反応場を利用することで、本発明の発電方法が実現される。
【００７３】
より具体的に、本発明の発電方法について、図１を参照して説明する。図１に示されるように、正極（第１の電極）が配置されている酸性反応場（酸性媒体）では、過酸化水素が酸化剤として働き、下記（式１）に示されるように、過酸化水素の酸素原子が電極から電子を受け取り、水を生成する。また、負極（第２の電極）が配置されている塩基性反応場（塩基性媒体）では、過酸化水素が還元剤として働き、下記（式２）に示されるように、過酸化水素の酸素原子が電極に電子を供与して、酸素と水を生成する。これら反応により、起電力が発生し、発電が行われる。
【００７４】
（酸性媒体中（酸性反応場））
Ｈ2Ｏ2（ａｑ）＋２Ｈ+＋２ｅ-  →  ２Ｈ2Ｏ                  ・・・（式１）
（塩基性媒体中（塩基性反応場））
Ｈ2Ｏ2（ａｑ）＋２ＯＨ-  →  ＨＯ2-（ａｑ）＋ＯＨ-＋Ｈ2Ｏ  ・・・（式２）
ＨＯ2-（ａｑ）＋ＯＨ-＋Ｈ2Ｏ  →  Ｏ2＋２Ｈ2Ｏ＋２ｅ-      ・・・（式３）
また上記式中、「（ａｑ）」とは水和状態を示す（下記（式４）も同様）。
【００７５】
なお、反応場内においては、酸性媒体中に存在する水素イオンの対アニオン（図１中では、硫酸イオンＳＯ42-に相当する）と、塩基性媒体中に存在する水酸化物イオンの対カチオン（図１中では、ナトリウムイオンＮａ+）と、が両媒体の界面で塩を形成することで、電荷のバランスを取ることができる。このとき、形成される塩は、水溶液中では通常イオン化する方が安定であるため、塩の形成による起電力への効果は、電極における酸化或いは還元反応における起電力と比べるとはるかに小さい。この結果、電極反応が主体的となる本発明のバイポーラー型電池は、酸性・塩基性媒体界面における中和反応を主体とした別のバイポーラー型電池と比べ、安定した発電を行える性質を有することとなる。
【００７６】
電荷のバランスが、酸性・塩基性媒体界面での対アニオンおよび対カチオンの塩形成によって取られる場合、上記（式１）と（式２）と（式３）の半反応式をまとめたイオン反応式は下記（式４）となる。
Ｈ2Ｏ2（ａｑ）＋Ｈ+＋ＯＨ-  →  ２Ｈ2Ｏ＋１／２Ｏ2          ・・・（式４）
熱力学計算によると、この反応のエンタルピー変化（ΔＨ）、エントロピー変化（ΔＳ）、ギブスの自由エネルギー変化（ΔＧ、温度Ｔ：単位はケルビン（Ｋ））は、それぞれ、ΔＨ＝−１５０．６ｋＪ／ｍｏｌ、ΔＳ＝１０８．５Ｊ／Ｋｍｏｌ、ΔＧ＝ΔＨ−ＴΔＳ＝ −１８３．１ｋＪ／ｍｏｌとなる。また、理論起電力（ｎは反応に関る電子数、Ｆはファラデー定数）と理論最大効率（η）は、それぞれ、Ｅ＝−ΔＧ／ｎＦ＝１．９０Ｖ、η＝ΔＧ／ΔＨ×１００＝１２２％と計算される。 この反応の理論的特徴は、過酸化水素分解反応でエントロピーが増加してΔＳの符号が正になることである。そのため、ΔＧの絶対値がΔＨより大きくなり、理論最大効率が１００％を超える。
【００７７】
これらのことから、本発明の発電方法において、第１の物質及び第２の物質に過酸化水素を用いた場合の理論的特徴を以下に挙げる。
従来より知られている他の燃料電池では、原理的に、エントロピー変化量ＴΔＳを発電に利用できず熱として放出する。一方、本機構では、外界から熱を吸収して得たエントロピーの増加分を発電に利用することができる。そして、反応温度Ｔが高い場合の方が、ΔＧの絶対値が大きくなり起電力が高くなる。
【００７８】
実用電池では、イオン反応式の理論起電力だけで出力電圧が決まるのではなく、過電圧等によって電圧が低下し同時に熱を発生する。例えば、単位電池をスタックして集積化する場合、或いは、電池を製品内部に組み込む場合に、この熱が大きな問題になる。しかし、上述のように、本発明の発電方法によれば、理論的にはその熱を発電に再利用することができ、全体的な熱発生が少なくなる可能性がある。
【００７９】
上記においては、第１の反応活物質及び第２の反応活物質として過酸化水素を用いた発電方法について述べたが、両物質に他の物質（化合物）を用いた場合にも、電極側で酸化・還元反応を生じさせる点では実質的に同じである。
そのため、本発明の注水電池及び本発明の発電方法によれば、その発電機構により、安定した発電が可能となる。
【００８０】
以上、本発明の注水電池について説明したが、本発明の構成は、既述のような構成に限定されるものではない。例えば、上記構成の電池と、従来の水素燃料やメタノール燃料による電池、あるいは既存の一次電池や二次電池を組み合せて複合電池として使用することも可能である。
【実施例】
【００８１】
以下に本発明の効果を実施例により具体的に説明するが、本発明はこれら実施例に限定されるものではない。
【００８２】
（実施例１）
図２に示される注水電池を、下記材料を使用して作製した。注水手段２２については実験のため、手動で注水することとし省略して作製した。
すなわち、酸性物質を含む酸性媒体（注水により酸性物質として水素イオンを生成するもの）として２．６２ｇのクエン酸一水和物及び、第１の反応活物質を含む第１の反応物質（注水により第１の反応活物質として過酸化水素を生成するもの）として０．９８ｇの過炭酸ナトリウム（Ｎａ2ＣＯ3・１．５Ｈ2Ｏ2）を混合した固体粉末を第１のセル１２に入れた。また、塩基性物質を含む塩基性媒体（注水により酸性物質として水酸化物イオンを生成するもの）として１．３２ｇの炭酸ナトリウム（Ｎａ2ＣＯ3）及び、第２の反応活物質を含む第２の反応物質（注水により第２の反応活物質として過酸化水素を生成するもの）として０．９８ｇの過炭酸ナトリウム（Ｎａ2ＣＯ3・１．５Ｈ2Ｏ2）を混合した固体粉末を第２のセル１４に入れた。第１の電極１８及び第２の電極２０としては、１．０ｃｍ2（表面及び裏面：０．５×１．０ｃｍ）の白金板を使用し、また、隔膜１６として透析用セルロース膜を使用した。
【００８３】
このようにして作製した注水電池について、下記条件にて発電実験を行った。すなわち、この注水電池を１ＫΩの外部抵抗に接続し、そのとき流れる電流及び印加される電圧をデジタルマルチメーター（ＫＥＩＴＨＬＥＹ製２０００）を用いて測定した。
【００８４】
上記の実験条件の電池を用いて得られた電圧の経過時間依存性を図３に示す。図中、実験開始時間（経過時間＝０秒）の時点で電池は注水されておらず、活物質は固体状態を保ち、電池の出力電圧は０ｍＶのままである。経過時間＝２２０秒の時点で、電池Ｅ穴及びＦ穴から、それぞれ６ｍｌの純水を注入した。この際、クエン酸一水和物と炭酸ナトリウムの濃度は０．０１２５モル／ｌ、また、反応物質の過炭酸ナトリウムの濃度は０．００６２５モル／ｌである。注水に伴って、電圧が上昇し、経過時間＝５００秒の時点で、出力電圧＝３５０ｍＶが得られた。さらに時間が経過すると、出力電圧＝３６０ｍＶの電圧を維持した。一時間以上の放電を確認した時点で放電実験を止めた。かかる結果より、本実施例の注水電池は、十分に実用可能であることが確認できた。
【００８５】
（実施例２）
上記の実施例１と同じ注水電池を用いて、注水状態において測定した電圧・電流特性を図４に示す。開放電圧＝４００ｍＶ、無負荷時の最大電流＝６ｍＡ／ｃｍ2であった。本実験の注水電池における最大出力密度は、６００μＷ／ｃｍ2（電流密度＝３ｍＡ／ｃｍ2、出力電圧＝２００ｍＶ）であった。
【００８６】
（実施例３）
上記の実施例２と同じ電池を用いて、注水しない状態において、電圧・電流特性を測定した。電圧＝０ｍＶ、電流＝０ｍＡであった。
【００８７】
（実施例４）
実施例１と同じ構成の注水電池を作製し、注水しない状態で保管した（デシケーター中で1ヶ月間）。保管後、実施例１と同様な操作により注水したところ、実施例１と同様な結果が得られた。
【００８８】
以上、実施例の注水電池では、図３及び図４に示すように、注水状態では良好な電圧及び電流が得られている。一方で、実施例３のように注水しない状態では電圧及び電流の出力はゼロである。従って、本発明の新規な構成の電池、及び注水による発電方法により、保存時の自己放電反応が生じず保存性能の低下が少なく、発電時には十分な電気エネルギーを供給できることが判明した。また、作製した電池は、重金属（中毒の恐れがある鉛、水銀、カドミウム、砒素、クロム、マンガン、ベリリウム、亜鉛等の重金属）を含まない物質で構成しているため、保存時・使用時・リサイクル時・廃棄時に渡って環境負荷の少ないことも判明した。特に、反応活物質として金属でなく過酸化水素を用いるため、そのライフサイクル全体において環境負荷の少ないことが判明した。
【図面の簡単な説明】
【００８９】
【図１】本発明の注水電池における発電方法を示す説明図である。
【図２】本発明の注水電池の好ましい実施形態の一例を示す概略構成図である。
【図３】実施例で作製した注水電池における出力電圧の経過時間依存性の図である。
【図４】実施例で作製した注水電池における注水状態の電流−電圧特性の結果を示す図である。
【符号の説明】
【００９０】
筐体  １０
第１のセル  １２
第２のセル  １４
隔膜  １６
第１の電極  １８
第２の電極  ２０
注水手段  ２２
【図１】
2006004815.tif 000003
【図２】
2006004815.tif 000004
【図３】
2006004815.tif 000005
【図４】
2006004815.tif 000006